Brevet FR2483283A1 — publié le 19811204

Procédé et dispositif de brasage en continu à partir de brasures en fil soumises à un chauffage complémentaire. La présente invention se rapporte à la technique du brasage dans laquelle les pièces à assembler sont préchauffées et le métal d'apport ou brasure est amené en continu au contact des pièces sous forme de fil dévidé automatiquement à partir de bobines entrainées, par exemple, par un motoréducteur à vitesse variable. Comme on le sait, on entend par brasage l'assemblage de deux pièces métalliques au moyen d'un autre métal ou alliage d'apport dont le point de fusion est inférieur à celui des métaux à unir. L'alliage d'apport ou brasure est déposé par fusion, à haute température, tandis que les pièces à assembler sont portées à une température qui reste inférieure à leur température de fusion. Pour réaliser un brasage, il est donc nécessaire de chauffer les pièces et provoquer la fusion de l'alliage en présence d'un flux protecteur, c'est à dire un produit mouillant et décapant, chauffage qui peut être obtenu par différentes techniques connues telles que le chalumeau, le four, les électrodes résistives, le bain de sel, le chauffage par induction. Ce dernier modê de chauffage est celui qui répond généralement le mieux aux exigences techniques du brasage car la grande puissance calorifique engendrée permet des temps d'exécution rapides en évitant les surchauffes des pièces et il est extrêmement facile à localiser au voisinage du joint de brasage. Par ailleurs, il faut signaler l'absence de contact entre la source chaude et les pièces à braser, ce qui permet l'automa- tisation des opérations et une bonne reproductibilité de la qualité des brasures à un prix de revient relativement base Toutefois, une forme appropriée à celle des pièces à assembler et une disposition correcte de l'inducteur sont nécessaires pour obtenir la meilleure efficacité. La présentation du métal d'apport varie notamment en fonction de son - 2. - utilisation, de la nature de l'alliage, de sa ductilité, de son prix. Pour ce qui concerne la présente demande de brevet, citons simplement le fil en bobines ou couronnes et les préformes telles que des anneaux ou des plaquettes découpés aux dimensions de la brasure à exécuter. Lorsqu'il s'agit de braser des pièces de révolution, comme par exemple une douille dans un alésage, l'utilisation des anneaux semble indiquée mais présente cependant quelques inconvénients tels que l'obligation de stocker des préformes spécifiques de dimensions différentes, la mise en place préalable des anneaux autour des pièces à braser, la déformation éventuelle des anneaux au moment de leur présentation, ce qui réduit la qualité du contact thermique avec les pièces chauffées, le déplacement des anneaux dû au bouillonnement du flux aux températures élevées et un volume de brasure plus important que lorsque la brasure est amenée sous forme filaire. L'homme de métier s'est donc tourné vers l'utilisation de fil en bobines pour pallier dans certains cas les inconvénients inhérents aux préformes. S'agissant de fil dévidé automatiquement, le principal pro- blème technique rencontré tient du fait que la brasure est amenée froide en contact avec les pièces à assembler. Comme pour les préformes, le contact thermique du fil avec les pièces préalablement chauffées provoque la fusion de la brasure qui doit s'étaler convenablement en présence du flux autour du joint de brasage. Mais pour assurer une fusion correcte de cette brasure, la vitesse de dévidage doit être faiblepour tenir compte du temps de chauffage de la brasure elle-même. Le cycle opératoire devient alors trop long et la qualité de l'assemblage incertaine car le flux protecteur brûle et les pièces s'oxydent. Le but de la présente invention est de résoudre cette difficulté et de permettre l'utilisation de brasures à points de fusion élevés se pré- sentant en bobines de fil dévidé en continu, sans augmentation du temps de brasage proprement dit, voire même avec une certaine réduction de ce temps. -3 Conformément à l'invention, le procédé consiste à soumettre le joint de brasage à un chauffage complémentaire et indépendant du chauffage obtenu par conduction à partir du préchauffage des pièces à braser, en faisant circuler un courant électrique de forte intensité dans le fil et les pièces à assembler, courant dissipant par effet Joule une puis- sance calorifique importante localisée et dissipée dans la résistance électrique de forte valeur créée au contact fil-pièces formant le joint de brasage. Dans la technique antérieure, le demandeur avait coutume d'utiliser par exemple une brasure à l'argent dont la température de fusion est de l'ordre de 700 OC, ce qui nécessitait que les pièces soient portées rapidement, par exemple par induction, à une température de l'ordre de 800 0C. Avec le procédé selon l'invention, il devient possible non seulement d'utiliser une brasure présentée en fil à base d'argent, mais surtout d'utiliser un alliage cuivre-zinc ou laiton considérablement moins cher, dont le point de fusion est légèrement supérieur, de l'ordre de 900 OC, à condition de chauffer les pièces à une température de 1 000 OC, ce qui peut être obtenu sans difficulté et sans augmentation de la durée du cycle opératoire en augmentant la puissance de l'inducteur. S'agis- sant de grandes séries de production, l'économie est importante. Le courant de chauffage du fil de brasure sera de préférence un courant alternatif compris entre 200 et 300 ampères sous une tension inférieure à 10 volts, mais il va de soi que les valeurs précises seront détermi- nées en fonction des besoins dépendant de la nature des pièces à assem- bler, de celle du métal d'apport et du moyen de chauffage choisi, bien que le procédé selon l'invention soit plus approprié lorsqu'il est combiné au chauffage des pièces par induction pour lequel il n'y a pas d'autre possibilité de. chauffer la brasure qu'indirectement, par con- tact thermique avec les pièces. Selon une autre caractéristique de l'invention, le fil de brasure ferme son propre circuit électrique de chauffage par contact avec les pièces à assembler au moment de leur présentation. Le courant élec- trique peut alors être détecté pour déclancher automatiquement le dévi- dage du fil d'une longueur prédéterminée tandis que le générateur de courant ne débite que pendant la durée du brasage. L'invention comprend également le dispositif pour la mise en oeuvre du procédé précédent, dispositif essentiellement caractérisé en ce que le circuit électrique pour le chauffage complémentaire du fil est réalisé à partir d'un générateur de courant alternatif basse tension et de forte puissance, débitant à travers la buse conductrice de contact et guidage du fil, le fil de brasure lui-même et les pièces à braser mises à la masse avec le deuxième pôle du générateur pour fermer le circuit. La description qui suit fait référence au dessin annexé qui illustre schématiquement et à titre d'exemple non limitatif le dispositif uti- lisé pour le brasage par induction d'une douille dans l'alésage d'un bras de suspension de véhicule automobile. Le dispositif se compose d'un système de dévidage automatique d'une bobine 1 de fil de brasure, entrainée de façon connue par un motoré- ducteur 2 dont la vitesse peut être réglée par un variateur de vitesse 3Le dévidoir est isolé électriquement de la masse de l'installation au moyen de plaques isolantes et de vis de fixation isolées par des man- chons non représentés. Le fil 4 défile sous une gaine isolante 5 se prolongeant jusqu'à une buse 6 de guidage et de contact placée au voisinage des pièces à assembler et orientée de telle manière qu'à sa sortie de la buse, le fil entre en contact avec les pièces au joint de brasage 7. Dans l'exemple considéré, il s'agit de braser une douille 8 dans l'alé- sage correspondant du bras 9 d'une fourche de suspension de véhicule, mise en place avec précision. -5- Les pièces sont chauffées par induction au moyen d'un inducteur tige 10 traversant l'axe des pièces et susceptible de se dégager par déplace- ment le long de cet axe afin d'amener ou de retirer en séquence les pièces à braser. le reste du circuit inducteur classique n'est pas représenté. Le circuit de chauffage complémentaire du fil selon l'invention se com- pose d'un générateur Il de courant alternatif qui transforme l'alimen- tation du secteur 12 en un courant de forte intensité sous une faible tension. La sortie du transformateur 11 est reliée en 13 à la buse 6 électriquement conductrice puis, à travers le fil de brasure 4 lui-même, jusqu'aux pièces métalliques 8, 9 par contact direct au joint de bra- sage 7. Le circuit se referme par la masse 14 de l'installation reliée d'une part aux pièces à assembler et d'autre part au deuxième pôle de sortie 15 du transformateur. L' alimentation du circuit de chauffage complémentaire peut être détectée partous moyens appropriés, par exemple au moyen d'un détec- teur de courant 16 interposé dans le circuit de chauffage et relié au circuit de commande du motoréducteur 2 de manière à déclencher automa- tiquement le dévidage du fil d'une longueurprédéterminée. Exemple d'application: Pour braser les pièces précitées, en acier, on utilise un inducteur tige alimenté par un générateur haute fréquence de 300 à 500 kilohertz et de puissance comprise entre 50 et 100 kilowatt. Pour un fil de brasure en laiton dont le point de fusion est de l'ordre de 900 OC, il est nécessaire de préchauffer les pièces à une tempéra- ture comprise entre 950 OC et 1 000 OC, résultat obtenu en 23 secondes environ avec l'inducteur ci-dessus. Le motoréducteur est alors commandé pour que la bobine dévide environ i à 5 centimètres de fil entrant en fusion et s'étalant convenablement tout autour du joint de brasage grâce aux calories apportées d'une part par contact thermique direct avec les pièces préchauffées et d'autre part par le courant du circuit de chauffage complémentaire débitant environ 250 ampères sous 3 volts à la fréquence du secteur (50 hertz). Cette opération dure environ -6 - 7 secondes si bien que la durée totale du brasage n'excède pas 30 secondes, temps acceptable pour éviter l'oxydation des métaux. L'invention n'est pas limitée à l'exemple décrit mais englobe les équi- valents techniques procurant un résultat satisfaisant. Il suffit d'adap- ter les puissances de l'inducteur et du circuit de chauffage complémen- taire ainsi que la vitesse et la durée du défilement de la brasure à la forme et aux caractéristiques des matériaux à assembler. -7- REVENDICATIONS 1. Procédé de brasage dans lequel les pièces (8, 9) à assembler sont préchauffées par induction, caractérisé en ce que le métal d'apport est amené en présence d'un flux au contact des pièces, sous la forme de bobines (1) de fil (4) dévidé en continu et en ce que l'on soumet le joint (7) de brasage à un chauffage complémentaire et indépendant du chauffage obtenu par contact thermique avec les pièces préchauffées, en faisant circuler un courant électrique de forte intensité dans le fil (4) en contact avec les pièces (8,9), courant dissipant par effet Joule une puissance calorifique localisée et dissipée dans la résistance électrique de forte valeur créée au contact (7) fil-pièces. 2. Procédé selon la revendication 1, caractérisé en ce que l'on utilise un fil de brasure à point de fusion élevé, compris entre 700 OC et 900 OC. 3. Procédé selon la revendication 2, caractérisé en ce que le fil est de préférence un alliage cuivre-zinc (laiton). 4. Procédé selon les revendications 1 à 3, caractérisé en ce que le courant de chauffage du fil est un courant alternatif de l'ordre de à 300 ampères sous une tension inférieure à 10 volts. 5. Procédé selon la revendication 1, caractérisé en ce que le passage du courant électrique dans le circuit de chauffage du fil est détecté (16) pour déclencher automatiquement le dévidage du fil (4) d'une Ion- gueurprédéterminée. 6. Dispositif pour la mise en oeuvre du procédé selon les revendica- tions 1 à 5, caractérisé en ce que le circuit électrique pour le chauf- fage complémentaire du fil est réalisé à partir d'un générateur (il) de courant alternatif basse tension et de forte puissance, débitant à travers la buse (6) conductrice de contact et de guidage du fil, le fil de brasure (4) lui-même et les pièces à braser (8, 9) mises à la masse (14) avec le deuxième pôle (15) du générateur. -8 - 7. Dispositif selon la revendication 6, caractérisé en ce que la bobine (1) de fil est entraînée par un motoréducteur (2) réglé par un varia- teur de vitesse (3) et en ce que l'entraînement de la bobine est com- mandé automatiquement par un détecteur de courant (16) placé dans le circuit de chauffage du fil. 8. Dispositif selon la revendication 6, caractérisé en ce que l'instal- lation de dévidage du fil est isolée électriquement de la masse et en particulier le fil de brasure (4) qui est amené sous une gaine isolante (5) jusqu'à la buse (6) de contact conductrice.